КАТАЛИЗИРОВАННЫЕ ФИЛЬТРЫ С КОНЦЕВЫМ ПОКРЫТИЕМ ДЛЯ ВЫХЛОПНОГО ГАЗА ДВИГАТЕЛЯ, РАБОТАЮЩЕГО НА ОБЕДНЕННОЙ ТОПЛИВНОЙ СМЕСИ

1. Катализированный фильтр твердых частиц, содержащий
множество пористых стенок, проходящих в продольном направлении с образованием множества параллельных проходов, простирающихся от входного конца до выходного конца, причем некоторое количество этих проходов является входными проходами, которые открыты на входном конце и закрыты с помощью выходной заглушки на выходном конце, а некоторое количество проходов является выходными проходами, которые закрыты с помощью входной заглушки на входном конце и открыты на выходном конце, причем выходная заглушка имеет глубину и торцевую поверхность выходной заглушки, выходной конец, определяющий границы выходной торцевой поверхности выходных проходов, включая выходную заглушку и торцевую поверхность выходной заглушки;
катализатор селективного каталитического восстановления, нанесенный на пористые стенки твердых частиц; и
3
концевое покрытие из металла платиновой группы, покрывающее выходную торцевую поверхность и торцевую поверхность выходных заглушек, указанное концевое покрытие из металла платиновой группы, которое простирается от выходной торцевой поверхности на расстояние, составляющее менее 1,5 кратной глубины выходных заглушек, и имеет локальное содержание металла платиновой группы в диапазоне от примерно 20 до примерно 200 г/фут.
2. Катализированный фильтр твердых частиц по п. 1, в котором заглушки на выходном конце имеют длину в диапазоне от примерно 3 мм до примерно 8 мм.
3. Катализированный фильтр твердых частиц по п. 1, в котором концевое покрытие из металла платиновой группы представляет собой концевое покрытие, нанесенное с помощью аппликатора только на выходную торцевую поверхность и торцевую поверхность выходных заглушек.
4. Катализированный фильтр твердых частиц по п. 3, в котором аппликатор выбирают из группы, состоящей из кисти, валика, резинового валика и штемпельной подушечки.
5. Катализированный фильтр твердых частиц по п. 3, в котором аппликатор представляет собой валик.
6. Катализированный фильтр твердых частиц по п. 1, в котором концевое покрытие из металла платиновой группы простирается на расстояние, равное или меньшее, чем длина глубины выходных заглушек от выходной торцевой поверхности.
3
3
7. Катализированный фильтр твердых частиц по п. 1, в котором содержание концевого покрытия из металла платиновой группы находится в диапазоне от примерно 20 г/фут до примерно 150 г/фут.
8. Катализированный фильтр твердых частиц по п. 1, в котором металл платиновой группы для концевого покрытия представляет собой палладий.
9. Катализированный фильтр твердых частиц по п. 1, дополнительно содержащий покрытие катализатора окисления из пористого оксида типа «washcoat», содержащее металл платиновой группы, простирающееся от выходного конца проходов и на глубину в диапазоне от примерно 10% до примерно 50% длины стенки.
10. Катализированный фильтр твердых частиц по п. 1, в котором покрытие из катализатора селективного каталитического восстановления простирается на всю длину пористых стенок.
11. Катализированный фильтр твердых частиц по п. 1, в котором покрытие из катализатора селективного каталитического восстановления пронизывает пористые стенки.
12. Катализированный фильтр твердых частиц по п. 9, в котором катализатор селективного каталитического восстановления перекрывается покрытием катализатора окисления из пористого оксида типа «washcoat».
13. Катализированный фильтр твердых частиц по п. 9, в котором покрытие катализатора окисления из пористого оксида типа «washcoat» перекрывается катализатором селективного каталитического восстановления.
14. Катализированный фильтр твердых частиц по п. 1, в котором катализатор селективного каталитического восстановления содержит молекулярное сито, промотированное неблагородным металлом.
15. Катализированный фильтр твердых частиц по п. 1, в котором катализатор селективного каталитического восстановления представляет собой цеолитный каркасный материал, промотированный металлом, выбранным из Cu, Fe, Со, Ni, La, Се, Mn, V, Ag и их комбинаций.
16. Катализированный фильтр твердых частиц по п. 1, в котором катализатор селективного каталитического восстановления представляет собой цеолит с каркасной структурой СНА, промотированный металлом, выбранным из Cu, Fe и их комбинаций.
17. Катализированный фильтр твердых частиц по п. 1, в котором концевое покрытие из металла платиновой группы является единственным покрытием из металла платиновой группы на катализированном сажевом фильтре.
18. Выхлопная система двигателя, работающего на обедненной топливной смеси, включающая дизельный катализатор окисления выше по потоку от катализированного фильтра твердых частиц по любому из пп. 1-17.
19. Выхлопная система двигателя, работающего на обедненной топливной смеси, включающая катализатор-ловушку NOx в условиях обедненной смеси выше по потоку от катализированного фильтра твердых частиц по любому из пп. 1-17.
20. Способ изготовления катализированного сажевого фильтра включающий:
покрытие катализированного сажевого фильтра, включающего множество пористых стенок, проходящих в продольном направлении с образованием множества параллельных проходов, проходящих от входного конца до выходного конца, причем некоторое количество указанных проходов является входными проходами, которые открыты на входном конце и закрыты с помощью выходной заглушки на выходном конце, а некоторое количество проходов является выходными проходами, которые закрыты с помощью входной заглушки на входном конце и открыты на выходном конце, причем выходная заглушка имеет глубину и торцевую поверхность выходной заглушки, выходной конец, определяющий границы выходной торцевой поверхности, включая торцевую поверхность выходной заглушки;
причем нанесение покрытия на катализированный сажевый фильтр включает нанесение по технологии «washcoating» на пористые стенки сажевого фильтра покрытия катализатора селективного каталитического восстановления из пористого оксида типа «washcoat»; и
контактирование торцевой поверхности выходной заглушки и выходной торцевой поверхности с аппликатором, содержащим покрытие из металла платиновой группы, так что покрытие из металла платиновой группы переносится с аппликатора на торцевые поверхности выходных заглушек и выходные торцевые поверхности.
21. Способ по п. 20, в котором покрытие из металла платиновой группы простирается от выходной торцевой поверхности на расстояние, составляющее менее 1,5 кратной глубины выходных заглушек.
22. Способ по п. 20, в котором покрытие из металла платиновой группы простирается на расстояние, равное или меньшее, чем глубина выходных заглушек.
23. Способ по п. 20, в котором покрытие из металла платиновой группы имеет вязкость, которая препятствует перемещению покрытия вдоль осевой длины пористых стенок, когда покрытие из металла платиновой группы переносится с аппликатора на торцевые поверхности концевых заглушек и выходные торцевые поверхности пористых стенок.
24. Способ по п. 20, в котором аппликатор выбирают из группы, состоящей из кисти, валика, резинового валика и штемпельной подушечки.
25. Способ по п. 20, в котором аппликатор представляет собой валик.
26. Способ по п. 20, дополнительно включающий нанесение по технологии «washcoating» покрытия катализатора окисления из пористого оксида типа «washcoat», содержащего металл платиновой группы, которое простирается от выходного конца проходов и на длину в диапазоне от примерно 10% до примерно 50% длины стенки.